(57)【要約】【課題】異常放電の発生を抑制し、安定して成膜を行うことができるとともに、高温高湿下で保存した場合であっても膜表面の表面粗さが大きく変化しないＡｇ合金反射膜を形成可能なＡｇ合金反射膜形成用スパッタリングターゲットおよびＡｇ合金反射膜を提供する。【解決手段】Ｇａを０．５ｍａｓｓ％以上４．０ｍａｓｓ％以下、Ｅｕ、Ｐｒ、Ｃｅの中から選択される１種または２種以上を０．１ｍａｓｓ％以上１．５ｍａｓｓ％以下含有し、残部がＡｇと不可避不純物とからなる組成を有し、Ｅｕ、Ｐｒ、Ｃｅの中から選択される１種または２種以上とＡｇとの金属間化合物相が分散しており、マトリックス相の平均結晶粒径が４００μｍ以下であることを特徴とする。【選択図】なし【特許請求の範囲】
【請求項１】
Ｇａを０．５ｍａｓｓ％以上４．０ｍａｓｓ％以下、Ｅｕ、Ｐｒ、Ｃｅの中から選択される１種または２種以上を０．１ｍａｓｓ％以上１．５ｍａｓｓ％以下含有し、残部がＡｇと不可避不純物とからなる組成を有し、
Ｅｕ、Ｐｒ、Ｃｅの中から選択される１種または２種以上とＡｇとの金属間化合物相が分散しており、
マトリックス相の平均結晶粒径が４００μｍ以下であることを特徴とするＡｇ合金反射膜形成用スパッタリングターゲット。
【請求項２】
請求項１に記載のＡｇ合金反射膜形成用スパッタリングターゲットを用いて成膜されたことを特徴とするＡｇ合金反射膜。
【発明の詳細な説明】
【技術分野】
【０００１】
本発明は、光記録媒体等の光反射層として好適なＡｇ合金反射膜を形成するためのＡｇ合金反射膜形成用スパッタリングターゲットおよびＡｇ合金反射膜に関するものである。
【背景技術】
【０００２】
一般に、ＣＤ，ＤＶＤ，ＢＤ等の光記録媒体においては、記録層と、この記録層に積層された光反射層と、を備えた構造とされている。この光記録媒体においては、レーザー光を照射して記録層の一部を加熱して変質させることにより情報の書き込みが実施される。また、記録層・反射層で反射されたレーザー光を光センサによって解析することによって、書き込まれた情報の読み取りが実施される。最近では、ブルーレイディスク等の情報記録密度が高密度化された光記録媒体が提供されており、その記録速度も高速化されている。高速記録を実施するためには、高出力のレーザー光を用いて短時間で記録層を加熱する必要がある。
ここで、上述の光反射層においては、レーザー光を効率的に反射するためにレーザー光波長において高い反射率が求められる。また、照射されたレーザー光による熱を効率良く放散するために高い熱伝導性を有することが好ましい。
【０００３】
従来、上述の光反射層として、反射率が高く熱伝導性に優れたＡｇからなるＡｇ反射膜が広く使用されている。
しかし、純ＡｇからなるＡｇ反射膜は、反射率に優れているものの、耐熱性、耐腐食性が不十分であり、使用環境下において反射率が低下することがあった。このように、純ＡｇからなるＡｇ反射膜は、長時間使用時の信頼性に問題を有していた。
そこで、例えば特許文献１−３に示すように、各種元素を添加したＡｇ合金からなるＡｇ合金反射膜が提案されている。
【先行技術文献】
【特許文献】
【０００４】
【特許文献１】特開２００６−１２７５９４号公報
【特許文献２】再公表ＷＯ２００５／０５６８４８号公報
【特許文献３】再公表ＷＯ２００５／０５６８５０号公報
【発明の概要】
【発明が解決しようとする課題】
【０００５】
ところで、上述のＡｇ合金においては、添加する元素によっては、マトリックス相以外の第２相が発生することがある。スパッタリングターゲットにおいて第２相のサイズが大きい場合や第２相が局所的に存在している場合には、成膜時に異常放電が発生しやすくなり、高品質なＡｇ合金反射膜を安定して形成することができないおそれがあった。
また、最近では、光記録媒体の製造コスト削減の観点から、Ａｇ合金反射膜の薄膜化が求められている。ここで、Ａｇは凝集し易い元素であり、特に膜厚が薄くなるとその傾向が顕著となる。このため、従来のＡｇ合金反射膜においては、保管時にＡｇが凝集して膜表面に凹凸が生じ、高い反射率を維持することができないおそれがあった。このため、高温高湿の加速試験条件下でも膜の表面粗さが大きく変化しないＡｇ合金反射膜が求められている。
【０００６】
この発明は、前述した事情に鑑みてなされたものであって、異常放電の発生を抑制し、安定して成膜を行うことができるとともに、高温高湿下で保存した場合であっても膜表面の表面粗さが大きく変化しないＡｇ合金反射膜を形成可能なＡｇ合金反射膜形成用スパッタリングターゲットおよびＡｇ合金反射膜を提供することを目的とする。
【課題を解決するための手段】
【０００７】
上記の課題を解決するために、本発明のＡｇ合金反射膜形成用スパッタリングターゲットは、Ｇａを０．５ｍａｓｓ％以上４．０ｍａｓｓ％以下、Ｅｕ、Ｐｒ、Ｃｅの中から選択される１種または２種以上を０．１ｍａｓｓ％以上１．５ｍａｓｓ％以下含有し、残部がＡｇと不可避不純物とからなる組成を有し、Ｅｕ、Ｐｒ、Ｃｅの中から選択される１種または２種以上とＡｇとの金属間化合物相が分散しており、マトリックス相の平均結晶粒径が４００μｍ以下であることを特徴としている。
【０００８】
このような構成とされた本発明のＡｇ合金反射膜形成用スパッタリングターゲットにおいては、Ｇａの含有量が０．５ｍａｓｓ％以上とされているので、Ａｇのマトリックス相に固溶したＧａにより、形成されたＡｇ合金反射膜の再結晶化を抑制することが可能となる。よって、高温高湿下で保存した場合であっても、Ａｇの凝集や腐食による膜表面の平滑性の低下を抑制でき、高い反射率を維持することができる。また、Ｇａの含有量が４．０ｍａｓｓ％以下とされているので、Ａｇ合金反射膜の熱伝導率を確保でき、高出力のレーザー光によって高速記録した場合であっても効率的に放熱することができる。
【０００９】
さらに、本発明のＡｇ合金反射膜形成用スパッタリングターゲットにおいては、Ｅｕ、Ｐｒ、Ｃｅの中から選択される１種または２種以上の含有量が０．１ｍａｓｓ％以上とされているので、結晶粒界等にＡｇとＥｕ、Ｐｒ、Ｃｅとからなる金属間化合物相（第２相）が分散することになり、熱伝導性を低下させることなく、膜の耐凝集性を向上させることができる。また、Ｅｕ、Ｐｒ、Ｃｅの中から選択される１種または２種以上の含有量が１．５ｍａｓｓ％以下とされているので、スパッタリングターゲットの製造時に割れや欠けが発生することを抑制できる。
【００１０】
また、マトリックス相の平均結晶粒径が４００μｍ以下とされているので、スパッタリングターゲットに高い電力を投入してスパッタを実施しても、異常放電の発生を抑制することができる。よって、Ａｇ合金反射膜を効率良く安定して成膜することが可能となる。
なお、異常放電を確実に抑制するためには、ＡｇとＥｕ、Ｐｒ、Ｃｅとからなる金属間化合物相（第２相）が、粒径２０μｍ以下の粒状もしくは幅２０μｍ以下の線状で微細に分散していることが好ましい。
【００１１】
本発明のＡｇ合金反射膜は、上述のＡｇ合金反射膜形成用スパッタリングターゲットを用いて成膜されたことを特徴としている。
このような構成とされた本発明のＡｇ合金反射膜においては、耐腐食性、耐凝集性に優れ、高温高湿下で保存した場合であっても膜表面の平滑性が劣化せず、使用環境下においても反射率が大きく変化しない。このため、保存安定性に優れた光記録媒体を提供することが可能となる。
【発明の効果】
【００１２】
以上のように、本発明によれば、異常放電の発生を抑制し、安定して成膜を行うことができるとともに、高温高湿下で保存した場合であっても膜表面の表面粗さが大きく変化しないＡｇ合金反射膜を形成可能なＡｇ合金反射膜形成用スパッタリングターゲットおよびＡｇ合金反射膜を提供することができる。
【図面の簡単な説明】
【００１３】
【図１】本発明の一実施形態であるＡｇ合金反射膜形成用スパッタリングターゲットの製造方法の工程例を示すフローチャートである。
【図２】本発明例のＡｇ合金反射膜形成用スパッタリングターゲットのスパッタ面の組織写真である。
【発明を実施するための形態】
【００１４】
以下に、本発明の一実施形態であるＡｇ合金反射膜形成用スパッタリングターゲット、および、Ａｇ合金反射膜について説明する。
本実施形態であるＡｇ合金反射膜形成用スパッタリングターゲットは、例えば、ＣＤ，ＤＶＤ，ＢＤ等の光記録媒体の光反射層として使用されるＡｇ合金反射膜を形成するために用いられる。
【００１５】
＜Ａｇ合金反射膜形成用スパッタリングターゲット＞
本実施形態であるＡｇ合金反射膜形成用スパッタリングターゲットは、Ｇａを０．５ｍａｓｓ％以上４．０ｍａｓｓ％以下、Ｅｕ、Ｐｒ、Ｃｅの中から選択される１種または２種以上を０．１ｍａｓｓ％以上１．５ｍａｓｓ％以下含有し、残部がＡｇと不可避不純物とからなる組成を有するＡｇ合金からなる。
また、本実施形態であるＡｇ合金反射膜形成用スパッタリングターゲットは、Ｅｕ、Ｐｒ、Ｃｅの中から選択される１種または２種以上とＡｇとの金属間化合物相が分散しており、マトリックス相の平均結晶粒径が４００μｍ以下とされた結晶組織を有する。
以下に、本実施形態であるＡｇ合金反射膜形成用スパッタリングターゲットの組成及び結晶組織を上述のように規定した理由について説明する。
【００１６】
（Ｇａ：０．５ｍａｓｓ％以上４．０ｍａｓｓ％以下）
Ｇａは、Ａｇに固溶し、Ａｇ合金反射膜の結晶粒を微細化して膜の再結晶化を抑制するとともに、Ａｇの腐食を抑制する作用を有する元素である。これらの作用により、成膜されたＡｇ合金反射膜を高温高湿下で保存しても、Ａｇの凝集や腐食による膜の表面粗さの増大を抑制し、膜表面の平滑性を維持することが可能となる。
ここで、Ｇａの含有量が０．５ｍａｓｓ％未満の場合には、上述した作用効果を十分に奏功せしめることができないおそれがある。一方、Ｇａの含有量が４．０ｍａｓｓ％を超えた場合には、成膜されたＡｇ合金反射膜の熱伝導率が低下し、光記録媒体の高速記録に対応できなくなるおそれがある。
このような理由から、本実施形態では、Ｇａの含有量を、０．５ｍａｓｓ％以上４．０ｍａｓｓ％以下の範囲内に設定している。なお、上述の作用効果を確実に奏功せしめるためには、Ｇａの含有量を、１．０ｍａｓｓ％以上２．０ｍａｓｓ％以下の範囲内とすることが好ましい。
【００１７】
（Ｅｕ、Ｐｒ、Ｃｅ：０．１ｍａｓｓ％以上１．５ｍａｓｓ％以下）
Ｅｕ、Ｃｅ、Ｐｒといった元素は、Ａｇと金属間化合物を形成する元素である。この金属間化合物相が結晶粒界に分散することにより、膜の熱伝導率を大きく低下することなく、Ａｇの凝集を抑制することが可能となる。よって、成膜されたＡｇ合金反射膜を高温高湿下で保存しても、膜表面の平滑性を維持することが可能となる。
ここで、Ｅｕ、Ｐｒ、Ｃｅの中から選択される１種または２種以上の含有量が０．１ｍａｓｓ％未満である場合には、金属間化合物相が十分に形成されず、上述した作用効果を十分に奏功せしめることができないおそれがある。一方、Ｅｕ、Ｐｒ、Ｃｅの中から選択される１種または２種以上の含有量が１．５ｍａｓｓ％を超える場合には、加工性が低下し、スパッタリングターゲットの製造時に割れや欠けが発生するおそれがある。
このような理由から、本実施形態では、Ｅｕ、Ｐｒ、Ｃｅの中から選択される１種または２種以上の含有量を、０．１ｍａｓｓ％以上１．５ｍａｓｓ％以下の範囲内に設定している。なお、上述の作用効果を確実に奏功せしめるためには、Ｅｕ、Ｐｒ、Ｃｅの中から選択される１種または２種以上の含有量を、０．３ｍａｓｓ％以上０．８ｍａｓｓ％以下の範囲内とすることが好ましい。
【００１８】
（マトリックス相の平均結晶粒径：４００μｍ以下）
上述のように、本実施形態であるＡｇ合金反射膜形成用スパッタリングターゲットにおいては、Ｇａを０．５ｍａｓｓ％以上４．０ｍａｓｓ％以下を含有しており、マトリックス相は、Ａｇ中にＧａが固溶したＡｇ−Ｇａ合金とされている。
このマトリックス相の平均結晶粒径を４００μｍ以下にすることにより、高い電力を投入してスパッタを実施した場合であっても、異常放電の発生を抑制することができる。これにより、Ａｇ合金反射膜を安定して成膜することが可能となる。なお、上述の作用効果を確実に奏功せしめるためには、マトリックス相の平均結晶粒径を、２５０μｍ以下とすることが好ましい。
【００１９】
（金属間化合物相）
上述のように、Ｅｕ、Ｐｒ、Ｃｅの中から選択される１種または２種以上の元素はＡｇとともに金属間化合物相を形成するため、スパッタリングターゲットにおいても、上述の金属間化合物相が分散されていることになる。具体的には、マトリックス相の粒界に線状の金属間化合物相が観察される。また、マトリックス相の内部には粒状の金属間化合物相が観察される。
ここで、上述の異常放電の発生を確実に抑制するためには、この金属間化合物相が微細に分散していることが好ましい。具体的には、線状の金属間化合物相の場合は幅が２０μｍ以下であることが好ましく、粒状の金属間化合物相の場合は粒径２０μｍ以下であることが好ましい。
【００２０】
次に、本実施形態であるＡｇ合金反射膜形成用スパッタリングターゲットの製造方法の一例について、図１のフロー図を参照して説明する。
【００２１】
（溶解・鋳造工程Ｓ０１）
まず、Ａｇ原料、Ｇａ原料、Ｅｕ原料、Ｐｒ原料、Ｃｅ原料を準備し、これらを上述した範囲内の組成となるように秤量する。ここで、Ａｇ原料としては純度９９．９９ｍａｓｓ％以上の高純度Ａｇを用いることが好ましい。また、Ｇａ原料としては純度９９．９ｍａｓｓ％以上のものを用いることが好ましい。さらに、Ｅｕ原料、Ｐｒ原料、Ｃｅ原料としてはそれぞれ純度９９ｍａｓｓ％以上のものを用いることが好ましい。
秤量された各種原料を高周波溶解炉の坩堝内に装入し、不活性雰囲気で溶解する。得られた溶湯を鋳型へ注湯して、所定の形状、サイズのインゴットを製造する。このとき、Ｅｕ、Ｐｒ、Ｃｅの中から選択される１種または２種以上とＡｇとの金属間化合物相が晶出することになる。
【００２２】
（熱間加工工程Ｓ０２）
次に、得られたインゴットを再加熱して熱間加工を行う。本実施形態では、加熱温度を５５０℃以上７００℃以下の範囲内とし、最終圧延パス後の材料温度が１５０℃以上となるように熱間圧延を行う。また、熱間圧延は１パスあたりの圧下率を５％以上１５％以下の範囲内とし、総圧下率を６０％以上８０％以下の範囲内とするのが好ましい。
ここで、熱間圧延時の加熱温度が５５０℃未満あるいは７００℃を超える場合や、最終圧延パス後の材料温度が１５０℃未満である場合には、熱間圧延割れが発生するおそれがある。また、総圧下率が６０％未満の場合には、上述の金属間化合物相が十分に分散しないおそれがある。一方、総圧下率が８０％を超える場合には、最終圧延パス近くの圧延パスにおいて加工硬化が蓄積し、材料温度が１５０℃付近まで低下することにより圧延の変形抵抗が増大し、圧延荷重が過大となるため、熱間圧延割れが発生するおそれがある。
以上のことから、本実施形態では、熱間加工工程Ｓ０２の各種条件を上述のように設定している。
【００２３】
（熱処理工程Ｓ０３）
次に、圧延組織を再結晶化するために熱処理を実施する。本実施形態では、熱処理温度を６００℃以上７５０℃以下の範囲内、熱処理時間を１時間以上２時間以下の範囲内に設定している。
ここで、熱処理温度が６００℃未満の場合には、金属間化合物相を十分に分散させることができなくなるおそれがある。一方、熱処理温度が７５０℃を超える場合には、マトリックス相の結晶粒径が４００μｍを超えてしまうおそれがある。
以上のことから、本実施形態では、熱処理工程Ｓ０３の各種条件を上述のように設定している。
【００２４】
（機械加工工程Ｓ０４）
熱処理工程Ｓ０３によって再結晶化した後、所定の形状、サイズになるように機械加工を行う。
これにより、本実施形態であるＡｇ合金反射膜形成用スパッタリングターゲットが製造される。
【００２５】
次に、本実施形態であるＡｇ合金反射膜について説明する。
＜Ａｇ合金反射膜＞
本実施形態であるＡｇ合金反射膜は、上述のように、光記録媒体の光反射層として使用される。これらの用途においては、特定の波長の光に対する反射率が高いことが要求される。また、レーザー光を照射することによって情報の書き込み及び読み込みを実施するため、高い熱伝導率を有することが好ましい。
ここで、本実施形態であるＡｇ合金反射膜は、上述のＡｇ合金反射膜形成用スパッタリングターゲットを用いて成膜されたものであり、Ａｇ合金反射膜形成用スパッタリングターゲットと同等の組成とされている。
【００２６】
以上のような構成とされた本実施形態であるＡｇ合金反射膜形成用スパッタリングターゲットによれば、Ｇａの含有量が０．５ｍａｓｓ％以上４．０ｍａｓｓ％以下の範囲内とされているので、Ａｇのマトリックス相に固溶したＧａによって、形成されたＡｇ合金反射膜の再結晶化を抑制することができるとともに、Ａｇ合金反射膜の熱伝導率を確保でき、高出力のレーザー光によって高速記録した場合であっても効率的に放熱することができる。
【００２７】
また、Ｅｕ、Ｐｒ、Ｃｅの中から選択される１種または２種以上の含有量が０．１ｍａｓｓ％以上１．５ｍａｓｓ％以下の範囲内とされているので、結晶粒界等にＡｇとＥｕ、Ｐｒ、Ｃｅとからなる金属間化合物相が分散することになり、熱伝導性を低下させることなく、膜の耐凝集性を向上させることができるとともに、加工性が確保され、スパッタリングターゲットの製造時に割れや欠けが発生することを抑制できる。
【００２８】
さらに、Ａｇ−Ｇａ合金からなるマトリックス相の平均結晶粒径が４００μｍ以下とされているので、スパッタリングターゲットに高い電力を投入してスパッタを実施しても、異常放電の発生を抑制することができる。よって、Ａｇ合金反射膜を効率良く安定して成膜することが可能となる。
また、本実施形態では、Ｅｕ、Ｐｒ、Ｃｅの中から選択される１種または２種以上とＡｇとからなる金属間化合物相が分散されており、線状の金属間化合物相の幅が２０μｍ以下、粒状の金属間化合物相の粒径が２０μｍ以下とされているので、異常放電を確実に抑制することができる。
【００２９】
本実施形態であるＡｇ合金反射膜によれば、上述のＡｇ合金反射膜形成用スパッタリングターゲットを用いて成膜されたものであり、Ａｇ合金反射膜形成用スパッタリングターゲットと同等の組成とされているので、耐腐食性、耐凝集性に優れ、高温高湿下で保存した場合であっても膜表面の平滑性が劣化せず、使用環境下においても反射率が大きく変化しない。このため、保存安定性に優れた光記録媒体を提供することが可能となる。
【００３０】
さらに、本実施形態においては、熱間加工工程Ｓ０２の各種条件、および、熱処理工程Ｓ０３の各種条件を、上述のように規定しているので、マトリックス相の平均結晶粒径が４００μｍ以下とされるとともに、Ｅｕ、Ｐｒ、Ｃｅの中から選択される１種または２種以上とＡｇとからなる金属間化合物相が十分に分散したＡｇ合金反射膜形成用スパッタリングターゲットを製造することができる。
【００３１】
以上、本発明の実施形態について説明したが、本発明はこれに限定されることはなく、その発明の技術的思想を逸脱しない範囲で適宜変更可能である。
例えば、Ａｇ合金反射膜形成用スパッタリングターゲットの製造方法は、本実施形態で例示したものに限定されることはなく、適宜設計変更してもよい。
【実施例】
【００３２】
以下に、本発明に係るＡｇ合金反射膜形成用スパッタリングターゲット及びＡｇ合金反射膜の作用効果について評価した評価試験の結果について説明する。
【００３３】
＜Ａｇ合金反射膜形成用スパッタリングターゲットの作製＞
溶解原料として、純度９９．９９ｍａｓｓ％以上のＡｇ原料と、純度９９．９ｍａｓｓ％以上のＧａ原料と、純度９９ｍａｓｓ％以上のＥｕ原料、Ｐｒ原料、Ｃｅ原料と、を準備した。
次に、高周波真空溶解炉を用いてＡｇを溶解し、得られたＡｇ溶湯にＧａを添加し、さらにＥｕ，Ｐｒ，Ｃｅを添加して溶解した。その後、鋳型へと注湯して、表１に示す組成の直方体形状のインゴットを製造した。
【００３４】
次いで、得られたインゴットを６００℃まで再加熱し、熱間圧延を実施した。このとき、熱間圧延の最終パス後の材料温度が１５０℃以上となるように、速やかに熱間圧延を実施した。なお、熱間圧延における各圧延パスの圧下率を５〜１２％、全圧延パスの総圧下率を７７％とした。
次に、再結晶化のために、大気中で６５０℃×１時間の熱処理を実施した。そして、機械加工を実施することにより、直径１５２．４ｍｍ、厚さ６ｍｍ寸法を有する本発明例１〜９の組成のスパッタリングターゲット、及び、比較例１〜４の組成のスパッタリングターゲットを作製した。
さらに、表１の比較例５に示す組成で上記と同様に溶解鋳造と熱間圧延を行った後、大気中で７７０℃×２時間の熱処理を施し、上記と同一寸法に機械加工することにより、比較例５のスパッタリングターゲットを作製した。
また、従来例として、純Ａｇ（純度９９．９ｍａｓｓ％以上）からなる上記と同一寸法のスパッタリングターゲットを準備した。
【００３５】
＜Ａｇ合金反射膜形成用スパッタリングターゲットの組織観察＞
熱処理工程後の板材から組織観察用の試料片を切り出し、以下の手順でミクロ組織観察し、Ｅｕ，Ｃｅ，Ｐｒの１種または２種以上とＡｇとからなる金属間化合物相の分散状態、および、マトリックス相の平均結晶粒径の測定を行った。測定結果を表１に示す。
まず、試料片のスパッタ面側を＃１８０〜＃４０００の耐水紙で研磨した後、粒径３μｍ〜１μｍの砥粒でバフ研磨した。
続いて光学顕微鏡で粒界が見える程度にエッチングした。ここで、エッチング液には、過酸化水素水とアンモニア水との混合液を用い、室温で１〜２秒間浸漬し、粒界を現出させた。そして、光学顕微鏡により倍率５０倍もしくは１００倍で写真を撮影した。
組織写真において、６０ｍｍの線分を、井げた状に２０ｍｍ間隔で縦横に合計４本引き、それぞれの直線で切断されたマトリックス相の結晶粒の数を数えた。線分の端の結晶粒は、０．５個とカウントした。平均切片長さ：Ｌ（μｍ）を、Ｌ＝６００００／（Ｍ・Ｎ）（ここで、Ｍは実倍率、Ｎは切断された結晶粒数の平均値である）で求めた。
求めた平均切片長さ：Ｌ（μｍ）から、試料の平均粒径：ｄ（μｍ）を、ｄ＝（３／２）・Ｌで算出した。
線状金属間化合物相の線幅は、組織写真においてマトリックス相の粒界に存在する線状金属間化合物相を５箇所選び、それぞれの短手方向の幅を３箇所測定し、全ての測定値の平均値とした。粒状金属間化合物相の径は、マトリックス相の粒内に存在する粒状金属間化合物相を５箇所選び、それぞれの長手方向と短手方向の径を測定し、全ての測定値の平均値とした。
図１に倍率１００倍で撮影した本発明例１（Ａｇ−１．６ｍａｓｓ％Ｇａ−０．４ｍａｓｓ％Ｅｕ）の組織写真を示す。マトリックス相１１とＥｕとＡｇの金属間化合物相１２（線状金属間化合物相１２ａ、粒状金属間化合物相１２ｂ）が観察される。ここで、線状金属間化合物相１２ａはマトリックス相１１の粒界に存在し、粒状金属間化合物相１２ｂはマトリックス相１１の粒内に存在していた。また、マトリックス相１１の平均結晶粒径は１２６μｍであった。
【００３６】
＜成膜時の異常放電回＞  
本発明例１〜９、比較例１〜５、従来例のスパッタリングターゲットを無酸素銅製のバッキングプレートにインジウム半田を用いて半田付けしてターゲット複合体を構成し、これをスパッタ装置に装着し、スパッタ装置内を５×１０−５Ｐａまで排気した後、Ａｒガス圧：０．６７Ｐａ、投入電力：ＤＣ１０００Ｗ、ターゲット基板間距離：６０ｍｍの条件で、２０時間スパッタすることによりターゲットを消耗させ、その後の３０分間についての異常放電回数を測定した。これら異常放電回数は、ＭＫＳインスツルメンツ社製ＤＣ電源（型番：ＲＰＤＧ−５０Ａ）のアークカウント機能により計測した。測定結果を表１に示す。
【００３７】
＜Ａｇ合金反射膜の熱伝導率＞  
本発明例１〜９、比較例１〜５、従来例のスパッタリングターゲットを無酸素銅製のバッキングプレートにインジウム半田を用いて半田付けしてターゲット複合体を構成し、これをスパッタ装置に装着し、酸化膜付きＳｉウェーハ基板（縦：３０ｍｍ、横：３０ｍｍ、厚さ：０．６ｍｍ）との距離：７０mm、電力：直流２５０Ｗ、到達真空度：５×１０−５Ｐａ、Ａｒガス圧：０．６７Ｐａの条件でスパッタリングを実施し、酸化膜付きＳｉウェーハ基板の表面に、厚さ：１００ｎｍを有するＡｇ合金反射膜を形成した。
得られたＡｇ合金反射膜の比抵抗を四探針法により測定し、ウィーデマンフランツの法則に基づく式：κ＝２．４４×１０−８Ｔ／ρ（ただし、κ：熱伝導率、Ｔ：絶対温度、ρ：比抵抗）により比抵抗値から熱伝導率を計算により求めた。評価結果を表２に示す。
【００３８】
＜Ａｇ合金反射膜の表面粗さ＞  
本発明例１〜９、比較例１〜５、従来例のスパッタリングターゲットを無酸素銅製のバッキングプレートにインジウム半田を用いて半田付けしてターゲット複合体を構成し、これをスパッタ装置に装着し、Ｓｉウェーハ基板（縦：３０ｍｍ、横：３０ｍｍ、厚さ：０．６ｍｍ）との距離：７０mm、電力：直流２５０Ｗ、到達真空度：５×１０−５Ｐａ、Ａｒガス圧：０．６７Ｐａの条件でスパッタリングを実施し、Ｓｉウェーハ基板の表面に、厚さ：５０ｎｍを有するＡｇ合金反射膜を形成した。
得られたＡｇ合金反射膜の平均面粗さを走査型プローブ顕微鏡により測定した。また、温度：８０℃、相対湿度：８５％の恒温恒湿槽にて２００時間保持したのち、再度同じ条件で表面粗さを測定した。評価結果を表２に示す。
なお、走査型プローブ顕微鏡にはセイコーインスツルメンツ株式会社製ＳＰＡ−４００ＡＦＭを用い、１μｍ×１μｍの領域の平均面粗さ（Ｒａ）を測定した。また、平均面粗さはＪＩＳＢ０６０１で定義される中心線平均粗さを面に対して適用できるように三次元に拡張したものであり、次式で表されるものである。
Ｒａ＝1／Ｓ０∫∫｜Ｆ（Ｘ，Ｙ）−Ｚ０｜ｄＸｄＹ
Ｆ（Ｘ，Ｙ）：全測定データの示す面
Ｓ０：指定面が理想的にフラットであると仮定したときの面積
Ｚ０：指定面内のＺデータの平均値
【００３９】
【表１】
2015041393.tif 000002
【００４０】
【表２】
2015041393.tif 000003
【００４１】
Ｇａの含有量が本発明の範囲よりも少ない比較例１においては、成膜されたＡｇ合金反射膜の表面粗さＲａが高温高湿試験後に大きく変化した。ＧａによるＡｇの腐食抑制効果が不十分であったためと推測される。
Ｇａの含有量が本発明の範囲よりも多い比較例２においては、成膜されたＡｇ合金反射膜の熱伝導率が低くなった。
【００４２】
Ｅｕ、Ｐｒ、Ｃｅの中から選択される１種または２種以上の含有量が本発明の範囲よりも少ない比較例３においては、成膜されたＡｇ合金反射膜の表面粗さＲａが高温高湿試験後に大きく変化した。金属間化合物相が十分に形成されず、Ａｇの凝集を抑制できなかったためと推測される。
Ｅｕ、Ｐｒ、Ｃｅの中から選択される１種または２種以上の含有量が本発明の範囲よりも多い比較例４においては、熱間圧延時に割れが生じた。このため、その後の評価を中止した。
【００４３】
マトリックス相の平均結晶粒径が本発明の範囲よりも大きい比較例５においては、成膜時の異常放電回数が多くなった。
純Ａｇで構成された従来例においては、成膜されたＡｇ反射膜の表面粗さＲａが高温高湿試験後に大きく変化した。Ａｇの凝集及び腐食によるものと推測される。
【００４４】
これに対して、本発明例１〜９においては、熱間圧延時に割れが生じることなく、ターゲットを良好に製造することができた。また、異常放電回数が少なく成膜を安定して実施することができた。さらに、成膜されたＡｇ合金反射膜は、熱伝導率に優れ、高温高湿試験後においても表面粗さＲａが大きく変化せず安定していた。
【００４５】
以上のことから、本発明例によれば、異常放電の発生を抑制して安定して成膜を行うことができるとともに、高い反射率を有し、かつ、耐熱性、耐環境性等の各種耐性に優れ、高温高湿下で保存した場合であっても高い反射率を維持することができるＡｇ合金反射膜を形成可能なＡｇ合金反射膜形成用スパッタリングターゲットおよびＡｇ合金反射膜を提供できることが確認された。
【図１】
2015041393.tif 000004
【図２】
2015041393.tif 000005